(57)【要約】  次の成分：Ａ）メルトインデックスＩ２Ａを有する第１のエチレン／アルファ−オレフィン共重合体、Ｂ）メルトインデックスＩ２Ｂを有する第２のエチレン／アルファ−オレフィン共重合体を含み、メルトインデックス（Ｉ２）の差：（Ｉ２Ａ−Ｉ２Ｂ）は、４００以上であり、Ｉ２Ｂは、１００ｇ／１０分以下であり、さらにＣ）組成物の重量を基準として５０ｗｔ％以上の量で存在する、充填剤、Ｄ）粘着付与剤を含む組成物であって、充填剤（成分Ｃ）を除いた組成物の１６５℃での溶融体粘度が３０，０００ｃＰ以下である、組成物。【特許請求の範囲】
【請求項１】
次の成分：
Ａ）メルトインデックスＩ２Ａを有する第１のエチレン／アルファ−オレフィン共重合体、
Ｂ）メルトインデックスＩ２Ｂを有する第２のエチレン／アルファ−オレフィン共重合体を含み、
メルトインデックス（Ｉ２）の差：（Ｉ２Ａ−Ｉ２Ｂ）は、４００以上であり、
Ｉ２Ｂは、１００ｇ／１０分以下であり、さらに
Ｃ）組成物の重量を基準として５０ｗｔ％以上の量で存在する、充填剤、
Ｄ）粘着付与剤
を含む組成物であって、前記充填剤（成分Ｃ）を除いた前記組成物の１６５℃での溶融体粘度が３０，０００ｃＰ以下である、組成物。
【請求項２】
成分Ｅとして、ワックスをさらに含む、請求項１に記載の組成物。
【請求項３】
油をさらに含む、請求項１または２に記載の組成物。
【請求項４】
成分Ｅを含み、成分Ｅに対する前記油の重量比が０．５〜１．５である、請求項３に記載の組成物。
【請求項５】
前記第１のエチレン／アルファ−オレフィン共重合体が、４００以上のメルトインデックスＩ２Ａ、および０．８９５ｇ／ｃｃ以下の密度を有する、請求項１から４のいずれか一項に記載の組成物。
【請求項６】
成分Ａの成分Ｂに対する密度比が０．８０〜１．２０である、請求項１から５のいずれか一項に記載の組成物。
【請求項７】
成分Ａのメルトインデックス（Ｉ２）の成分Ｂのメルトインデックス（Ｉ２）に対する比が、１０〜５０である、請求項１から６のいずれか一項に記載の組成物。
【請求項８】
前記充填剤（成分Ｃ）を除いた前記組成物の１６５℃での溶融体粘度が、５，０００ｃＰ〜３０，０００ｃＰである、請求項１から７のいずれか一項に記載の組成物。
【請求項９】
「成分ＡとＢの合計」の「成分Ｄ」に対する重量比が、１．０〜２．０である、請求項１から８のいずれか一項に記載の組成物。
【請求項１０】
「成分ＡとＢの合計」の「成分Ｃ」に対する重量比が、０．１０〜０．５０である、請求項１から９のいずれか一項に記載の組成物。
【請求項１１】
成分Ｅを含み、「成分ＡとＢの合計」の「成分Ｅ」に対する重量比が３．０〜５．５である、請求項１から１０のいずれか一項に記載の組成物。
【請求項１２】
前記「成分ＡとＢの合計」の量が、前記組成物の重量を基準として５．０〜１０ｗｔ％である、請求項１から１１のいずれか一項に記載の組成物。
【請求項１３】
前記第１のエチレン／アルファ−オレフィン共重合体が、エチレン／アルファ−オレフィンコポリマーであり、前記第２のエチレン／アルファ−オレフィン共重合体が、エチレン／アルファ−オレフィンコポリマーである、請求項１から１２のいずれか一項に記載の組成物。
【請求項１４】
請求項１から１３のいずれか一項に記載の組成物から形成された少なくとも１つの構成要素を含む物品。
【請求項１５】
請求項１４に記載の物品を含む床構造。
【発明の詳細な説明】
【技術分野】
【０００１】
関連出願の相互参照
本出願は、参照によりその全体が本明細書に援用される、２０１８年７月３日に出願された米国特許出願第６２／６９３，５２３号明細書の優先権の利益を主張する。
【背景技術】
【０００２】
ビチューメンカーペット裏地の代替品としての、業界の加工および性能要件を満たす、再生可能な低粘性充填剤入りポリマー組成物が要求されている。カーペット裏地用途では、寸法安定性を向上させ、コストを削減するために、多くの場合、ポリマー組成物に無機充填剤が配合される。充填剤含有量を増やす結果として、配合物の機械的性質は、多くの場合低下し、詳細には、「破断点引張伸び」および系粘度が有意に増大する。したがって、より高い充填剤装入量には、新規のポリマー設計および適正な配合が必要となる。
【０００３】
ポリマー組成物および床仕上用途については、以下の参考文献に記載されている。米国特許第９３６５７１１号明細書、米国特許第６５０３５９５Ｂ１号明細書、国際公開第２０１６０１８６７０号パンフレット、米国特許第４３３５０３４号明細書、米国特許第９０５１６８３号明細書、米国特許出願公開第２０１１０２５６３３５号明細書、米国特許第７３５７９７１号明細書、および国際公開第２００９０８６０９１号パンフレット。しかし、上で論じたとおり、良好な加工特性および機械的性質を有する、再生可能な低粘性充填剤入りポリマー組成物が依然として要求されている。こうした要求は、以下の本発明により満たされる。
【発明の概要】
【課題を解決するための手段】
【０００４】
次の成分：
Ａ）メルトインデックスＩ２Ａを有する第１のエチレン／アルファ−オレフィン共重合体、
Ｂ）メルトインデックスＩ２Ｂを有する第２のエチレン／アルファ−オレフィン共重合体を含み、
メルトインデックス（Ｉ２）の差：（Ｉ２Ａ−Ｉ２Ｂ）は、４００以上であり、
Ｉ２Ｂは、１００ｇ／１０分以下であり、さらに
Ｃ）組成物の重量を基準として５０ｗｔ％以上の量で存在する、充填剤、
Ｄ）粘着付与剤
を含む組成物であって、充填剤（成分Ｃ）を除いた組成物の１６５℃での溶融体粘度が３０，０００ｃＰ以下である、組成物。
【図面の簡単な説明】
【０００５】
【図１】発明組成物（実施例１〜３）および比較用組成物（比較例Ａ〜Ｄ））の両方についての、プレブレンド粘度対「破断点引張伸び」のプロットである。
【発明を実施するための形態】
【０００６】
カーペット裏地製品中のホットメルト接着剤には、低いメルトフロー（たとえば、およそ３０ｇ／１０分のＭＩ（またはＩ２）、１９０℃で２．１６ｋｇ）を有するエチレン−オクテンランダムコポリマーおよびブロックコポリマーが使用される。しかし、配合物の「３０ＭＩ」ポリマー成分は、高粘性裏地の一因となる。低ＭＩおよび高ＭＩエチレン／アルファ−オレフィン共重合体を含む組成物が発見されており、この組成物では、所与の充填剤装入量で、引張伸びと組成物粘度のより良好なバランスが実現される。このような組成物は、高い充填剤取込み（７０ｗｔ％超）で引張伸び（２０％超）を維持し、充填剤入り組成物の全体的な粘度が低減されており（１６５℃でプレブレンド粘度３０，０００ｃＰ以下）、カーペット裏地用途に申し分なく適している。こうした組成物は、再生可能であり、良好な機械的性質を有し、たとえば、従来の設備を使用してポンプ輸送することのできる低い粘性により、加工が良好である。
【０００７】
上で論じたとおり、次の成分：
Ａ）メルトインデックスＩ２Ａを有する第１のエチレン／アルファ−オレフィン共重合体、
Ｂ）メルトインデックスＩ２Ｂを有する第２のエチレン／アルファ−オレフィン共重合体を含み、
メルトインデックス（Ｉ２）の差：（Ｉ２Ａ−Ｉ２Ｂ）は、４００以上、または４５０以上、または５００以上であり、
Ｉ２Ｂは、１００ｇ／１０分以下であり、さらに
Ｃ）組成物の重量を基準として５０ｗｔ％以上の量で存在する、充填剤、
Ｄ）粘着付与剤
を含む組成物であって、充填剤（成分Ｃ）を除いた組成物の１６５℃での溶融体粘度が３０，０００ｃＰ以下である、組成物が提供される。
【０００８】
上記組成物は、本明細書に記載の２つ以上の実施形態の組合せを含む場合がある。
【０００９】
本明細書に記載の一実施形態または実施形態の組合せにおいて、第２の共重合体は、９０ｇ／１０分以下、または８０ｇ／１０分以下、または７０ｇ／１０分以下、または６０ｇ／１０分以下、または５０ｇ／１０分以下、または４０ｇ／１０分以下、または３５ｇ／１０分以下、または３０ｇ／１０分以下、または２５ｇ／１０分以下、または２０ｇ／１０分以下、または１５ｇ／１０分以下、または１０ｇ／１０分以下、または５．０ｇ／１０分以下のＩ２Ｂを有する。
【００１０】
本明細書に記載の一実施形態または実施形態の組合せにおいて、充填剤は、組成物の重量を基準として、５５ｗｔ％以上、または６０ｗｔ％以上、または６５ｗｔ％以上、または７０ｗｔ％以上の量で存在する。本明細書に記載の一実施形態または実施形態の組合せにおいて、充填剤は、組成物の重量を基準として、１００ｗｔ％未満、または９８ｗｔ％以下、または９６ｗｔ％以下、または９４ｗｔ％以下の量で存在する。
【００１１】
本明細書に記載の一実施形態または実施形態の組合せにおいて、組成物は、充填剤（成分Ｃ）を除いた組成物の１６５℃における溶融体粘度が、２８，０００ｃＰ以下、または２９，０００ｃＰ以下、または２８，０００ｃＰ以下、または２６，０００ｃＰ以下である。本明細書に記載の一実施形態または実施形態の組合せにおいて、組成物は、充填剤（成分Ｃ）を除いた組成物の１６５℃における溶融体粘度が、２，０００ｃＰ以下、または３，０００ｃＰ以下、または４，０００ｃＰ以下、または５，０００ｃＰ以下である。
【００１２】
本明細書に記載の一実施形態または実施形態の組合せにおいて、充填剤（成分Ｃ）を除いた組成物の１６５℃における溶融体粘度は、５，０００ｃＰ〜３０，０００ｃＰ、または５，０００ｃＰ〜２９，０００ｃＰ、または５，０００ｃＰ〜２８，０００ｃＰである。
【００１３】
本明細書に記載の一実施形態または実施形態の組合せにおいて、充填剤（成分Ｃ）を除いた組成物の１２０℃における溶融体粘度は、１０，０００ｃＰ〜１２０，０００ｃＰ、または１２０，０００ｃＰ〜１００，０００ｃＰ、または１５，０００ｃＰ〜９０，０００ｃＰである。
【００１４】
本明細書に記載の一実施形態または実施形態の組合せにおいて、組成物は、１５％以上、または２０％以上、または２５％以上、または３０％以上、または４０％以上、または５０％以上、または６０％以上、または７５％以上の破断点引張伸びを有する。本明細書に記載の一実施形態または実施形態の組合せにおいて、組成物は、１５％〜７５％の破断点引張伸びを有する。
【００１５】
本明細書に記載の一実施形態または実施形態の組合せにおいて、組成物は、４００ＭＰａ未満、または１００ＭＰａ超〜４００ＭＰａ未満、または１５０ＭＰａ超〜４００ＭＰａ未満、または１７０ＭＰａ超〜４００ＭＰａ未満、または１７０ＭＰａ超〜３５０ＭＰａ以下の引張弾性率を有する。
【００１６】
本明細書に記載の一実施形態または実施形態の組合せにおいて、組成物は、２ＭＰａ以上〜５ＭＰａ、または２ＭＰａ以上〜４．５ＭＰａ、または２ＭＰａ以上〜４．０ＭＰａ、または２ＭＰａ以上〜３．６ＭＰａの引張強さを有する。
【００１７】
本明細書に記載の一実施形態または実施形態の組合せにおいて、成分Ｃ（充填剤）は、タルク、カーボンブラック、または炭酸カルシウム、さらには、カーボンブラックまたは炭酸カルシウム、さらには、炭酸カルシウム（ＣａＣＯ３）から選択される。
【００１８】
本明細書に記載の一実施形態または実施形態の組合せにおいて、成分は、成分Ｅとして、ワックスをさらに含む。適切なワックスの例としては、フィッシャートロプシュワックス、炭化水素ワックス、ＰＥワックス、およびＰＰワックスが挙げられる。
【００１９】
本明細書に記載の一実施形態または実施形態の組合せにおいて、成分Ｅの量は、組成物の重量を基準として、１．０〜５．０ｗｔ％、または１．０〜４．０ｗｔ％、または１．０〜３．０ｗｔ％、または１．０〜２．０ｗｔ％である。
【００２０】
本明細書に記載の一実施形態または実施形態の組合せにおいて、組成物は、油をさらに含む。さらなる実施形態では、成分Ｅに対する油の重量比は、０．５〜１．５である。
【００２１】
本明細書に記載の一実施形態または実施形態の組合せにおいて、第１のエチレン／アルファ−オレフィン共重合体は、０．８９５ｇ／ｃｃ以下、または０．８９０ｇ／ｃｃ以下、または０．８８５ｇ／ｃｃ以下、または０．８８０ｇ／ｃｃ以下、または０．８７５ｇ／ｃｃ以下、または０．８７０ｇ／ｃｃ以下（１ｃｃ＝１ｃｍ３）の密度を有する。本明細書に記載の一実施形態または実施形態の組合せにおいて、第１のエチレン／アルファ−オレフィン共重合体は、０．８５５ｇ／ｃｃ以上、または０．８６０ｇ／ｃｃ以上、または０．８６５ｇ／ｃｃ以上の密度を有する。
【００２２】
本明細書に記載の一実施形態または実施形態の組合せにおいて、第２のエチレン／アルファ−オレフィン共重合体は、０．８９５ｇ／ｃｃ以下、または０．８９０ｇ／ｃｃ以下、または０．８８５ｇ／ｃｃ以下、または０．８８０ｇ／ｃｃ以下、または０．８７５ｇ／ｃｃ以下、または０．８７０ｇ／ｃｃ以下の密度を有する。本明細書に記載の一実施形態または実施形態の組合せにおいて、第２のエチレン／アルファ−オレフィン共重合体は、０．８５５ｇ／ｃｃ以上、または０．８６０ｇ／ｃｃ以上、または０．８６５ｇ／ｃｃ以上の密度を有する。
【００２３】
本明細書に記載の一実施形態または実施形態の組合せにおいて、第１のエチレン／アルファ−オレフィン共重合体は、４００ｇ／１０分以上、または５００ｇ／１０分以上、または６００ｇ／１０分以上、または７００ｇ／１０分以上、または８００ｇ／１０分以上、または９００ｇ／１０分以上、または１０００ｇ／１０分以上、または１１００ｇ／１０分以上、または１２００ｇ／１０分以上のメルトインデックスＩ２Ａを有する。本明細書に記載の一実施形態または実施形態の組合せにおいて、第１のエチレン／アルファ−オレフィン共重合体は、５０００以下、または４０００以下、または３０００以下のメルトインデックスＩ２Ａを有する。
【００２４】
本明細書に記載の一実施形態または実施形態の組合せにおいて、第１のエチレン／アルファ−オレフィン共重合体は、４００ｇ／１０分以上、または５００ｇ／１０分以上のメルトインデックスＩ２Ａ、および０．８９５ｇ／ｃｃ以下、または０．８９０ｇ／ｃｃ以下、または０．８８５ｇ／ｃｃ以下、または０．８８０ｇ／ｃｃ以下、または０．８７５ｇ／ｃｃ以下、または０．８７０ｇ／ｃｃ以下、または０．８５５〜０．８９５ｇ／ｃｃの密度を有する。
【００２５】
本明細書に記載の一実施形態または実施形態の組合せにおいて、成分Ａの成分Ｂに対する密度比は、０．８０〜１．２０、または０．８５〜１．１５、または０．９０〜１．１０、または０．９５〜１．０５である。
【００２６】
本明細書に記載の一実施形態または実施形態の組合せにおいて、メルトインデックス（Ｉ２）の差：（Ｉ２Ａ−Ｉ２Ｂ）は、６００ｇ／１０分以上、または７００ｇ／１０分以上、または８００ｇ／１０分以上、または９００ｇ／１０分以上、または１０００ｇ／１０分以上、または１１００ｇ／１０分以上、または１２００ｇ／１０分以上である。
【００２７】
本明細書に記載の一実施形態または実施形態の組合せにおいて、成分Ａのメルトインデックス（Ｉ２）の成分Ｂのメルトインデックス（Ｉ２）に対する比は、２．０〜５０、または５．０〜５０、または１０〜５０、または１５〜４５である。
【００２８】
本明細書に記載の一実施形態または実施形態の組合せにおいて、成分Ａのメルトインデックス（Ｉ２）の成分Ｂのメルトインデックス（Ｉ２）に対する比は、５．０〜２５０、または５．０〜２００、または５．０〜１５０、または５．０〜１００、または５．０〜５０である。
【００２９】
本明細書に記載の一実施形態または実施形態の組合せにおいて、成分Ａと成分Ｂの密度差の絶対値は、０．３００以下、または０．２５０以下、または０．２００以下、または０．１５０以下、または０．１００以下、または０．０５０以下である。本明細書に記載の一実施形態または実施形態の組合せにおいて、成分Ａと成分Ｂの密度差の絶対値は、０以上、または０．００２以上、または０．００４以上である。
【００３０】
本明細書に記載の一実施形態または実施形態の組合せにおいて、第１のエチレン／アルファ−オレフィン共重合体は、１．８以上、または２．０以上、または２．２以上の分子量分布（ＭＷＤ）を有する。本明細書に記載の一実施形態または実施形態の組合せにおいて、第１のエチレン／アルファ−オレフィン共重合体は、３．２以下、または３．０以下、または２．８以下、または２．６以下の分子量分布（ＭＷＤ）を有する。
【００３１】
本明細書に記載の一実施形態または実施形態の組合せにおいて、第２のエチレン／アルファ−オレフィン共重合体は、１．５以上、または１．６以上、または１．７以上、または１．８以上の分子量分布（ＭＷＤ）を有する。本明細書に記載の一実施形態または実施形態の組合せにおいて、第２のエチレン／アルファ−オレフィン共重合体は、２．５以下、または２．４以下、または２．３以下、または２．２以下の分子量分布（ＭＷＤ）を有する。
【００３２】
本明細書に記載の一実施形態または実施形態の組合せにおいて、第１のエチレン／アルファ−オレフィン共重合体は、１０，０００ｇ／モル以上、または１２，０００ｇ／モル以上、または１４，０００ｇ／モル以上、または１６，０００ｇ／モル以上、または１８，０００ｇ／モル以上の重量平均分子量（Ｍｗ）を有する。本明細書に記載の一実施形態または実施形態の組合せにおいて、第１のエチレン／アルファ−オレフィン共重合体は、３４，０００ｇ／モル以下、または３２，０００ｇ／モル以下、または３０，０００ｇ／モル以下、または２８，０００ｇ／モル以下、または２６，０００ｇ／モル以下、または２４，０００ｇ／モル以下の重量平均分子量（Ｍｗ）を有する。
【００３３】
本明細書に記載の一実施形態または実施形態の組合せにおいて、「成分ＡとＢの合計」の「成分Ｄ」に対する重量比は、１．０〜２．０、または１．２〜１．８である。
【００３４】
本明細書に記載の一実施形態または実施形態の組合せにおいて、粘着付与剤（成分Ｄ）は、充填剤なしでの組成物の重量を基準として、５０ｗｔ％以下、または４５ｗｔ％以下、または４０ｗｔ％以下、または３５ｗｔ％以下、または３０ｗｔ％以下の量で存在する。本明細書に記載の一実施形態または実施形態の組合せにおいて、粘着付与剤（成分Ｄ）は、充填剤なしでの組成物の重量を基準として、５．０ｗｔ％以上、または７．０ｗｔ％以上、または１０ｗｔ％以上の量で存在する。
【００３５】
本明細書に記載の一実施形態または実施形態の組合せにおいて、粘着付与剤（成分Ｄ）は、組成物の重量を基準として、２０ｗｔ％以下、または１５ｗｔ％以下、または１０ｗｔ％以下、または５ｗｔ％以下の量で存在する。本明細書に記載の一実施形態または実施形態の組合せにおいて、粘着付与剤（成分Ｄ）は、充填剤なしでの組成物の重量を基準として、０．５ｗｔ％以上、または１．０ｗｔ％以上、または２．０ｗｔ％以上の量で存在する。
【００３６】
本明細書に記載の一実施形態または実施形態の組合せにおいて、「成分ＡとＢの合計」の「成分Ｃ」に対する重量比は、０．１０〜０．５０、または０．２０〜０．４０である。
【００３７】
本明細書に記載の一実施形態または実施形態の組合せにおいて、「成分ＡとＢの合計」の「成分Ｅ」に対する重量比は、３．０〜５．５、または３．２〜５．３である。
【００３８】
本明細書に記載の一実施形態または実施形態の組合せにおいて、「成分ＡとＢの合計」の量は、組成物の重量を基準として、１．０〜２０ｗｔ％、または２．０〜１５ｗｔ％、または５．０〜１０ｗｔ％である。
【００３９】
本明細書に記載の一実施形態または実施形態の組合せにおいて、「成分Ａ」の「成分Ｂ」に対する重量比は、０．２０〜４．００、または０．２５〜３．５０、または０．３０〜３．００である。
【００４０】
本明細書に記載の一実施形態または実施形態の組合せにおいて、第１のエチレン／アルファ−オレフィン共重合体は、ランダムエチレン／アルファ−オレフィン共重合体である。さらなる実施形態では、アルファ−オレフィンは、Ｃ４〜Ｃ１０アルファ−オレフィン、さらには、Ｃ６〜Ｃ８アルファ−オレフィン、さらには、１−ヘキセンまたは１−オクテン、さらには、１−オクテンである。
【００４１】
本明細書に記載の一実施形態または実施形態の組合せにおいて、第１のエチレン／アルファ−オレフィン共重合体は、ランダムエチレン／アルファ−オレフィンコポリマーである。さらなる実施形態では、アルファ−オレフィンは、Ｃ４〜Ｃ１０アルファ−オレフィン、さらには、Ｃ６〜Ｃ８アルファ−オレフィン、さらには、１−ヘキセンまたは１−オクテン、さらには、１−オクテンである。
【００４２】
本明細書に記載の一実施形態または実施形態の組合せにおいて、第２のエチレン／アルファ−オレフィン共重合体は、ランダムエチレン／アルファ−オレフィン共重合体である。さらなる実施形態では、アルファ−オレフィンは、Ｃ４〜Ｃ１０アルファ−オレフィン、さらには、Ｃ６〜Ｃ８アルファ−オレフィン、さらには、１−ヘキセンまたは１−オクテン、さらには、１−オクテンである。
【００４３】
本明細書に記載の一実施形態または実施形態の組合せにおいて、第２のエチレン／アルファ−オレフィン共重合体は、ランダムエチレン／アルファ−オレフィンコポリマーである。さらなる実施形態では、アルファ−オレフィンは、Ｃ４〜Ｃ１０アルファ−オレフィン、さらには、Ｃ６〜Ｃ８アルファ−オレフィン、さらには、１−ヘキセンまたは１−オクテン、さらには、１−オクテンである。
【００４４】
本明細書に記載の一実施形態または実施形態の組合せにおいて、第１のエチレン／アルファ−オレフィン共重合体は、エチレン／アルファ−オレフィンコポリマーである。さらなる実施形態では、アルファ−オレフィンは、Ｃ４〜Ｃ１０アルファ−オレフィン、さらには、Ｃ６〜Ｃ８アルファ−オレフィン、さらには、１−ヘキセンまたは１−オクテン、さらには、１−オクテンである。
【００４５】
本明細書に記載の一実施形態または実施形態の組合せにおいて、第２のエチレン／アルファ−オレフィン共重合体は、エチレン／アルファ−オレフィンコポリマーである。さらなる実施形態では、アルファ−オレフィンは、Ｃ４〜Ｃ１０アルファ−オレフィン、さらには、Ｃ６〜Ｃ８アルファ−オレフィン、さらには、１−ヘキセンまたは１−オクテン、さらには、１−オクテンである。
【００４６】
本明細書に記載の一実施形態または実施形態の組合せにおいて、第１のエチレン／アルファ−オレフィン共重合体は、ランダムエチレン／アルファ−オレフィンコポリマーであり、第２のエチレン／アルファ−オレフィン共重合体は、ランダムエチレン／アルファ−オレフィンコポリマーである。さらなる実施形態では、アルファ−オレフィンは、Ｃ４〜Ｃ１０アルファ−オレフィン、さらには、Ｃ６〜Ｃ８アルファ−オレフィン、さらには、１−ヘキセンまたは１−オクテン、さらには、１−オクテンである。
【００４７】
本明細書に記載の一実施形態または実施形態の組合せにおいて、第１のエチレン／アルファ−オレフィン共重合体のアルファ−オレフィンは、Ｃ４〜Ｃ１０アルファ−オレフィン、さらには、Ｃ６〜Ｃ８アルファ−オレフィン、さらには、１−ヘキセンまたは１−オクテン、さらには、１−オクテンである。
【００４８】
本明細書に記載の一実施形態または実施形態の組合せにおいて、第２のエチレン／アルファ−オレフィン共重合体のアルファ−オレフィンは、Ｃ４〜Ｃ１０アルファ−オレフィン、さらには、Ｃ６〜Ｃ８アルファ−オレフィン、さらには、１−ヘキセンまたは１−オクテン、さらには、１−オクテンである。
【００４９】
各エチレン／アルファ−オレフィン共重合体は、本明細書に記載の２つ以上の実施形態の組合せを含む場合がある。
【００５０】
本明細書に記載の一実施形態または実施形態の組合せにおいて、組成物は、組成物の重量を基準として、５．０ｗｔ％以下、または４．０ｗｔ％以下、または３．０ｗｔ％以下、または２．０ｗｔ％以下の無水物グラフト化および／またはカルボン酸グラフト化ポリマー（たとえば、グラフト化エチレン系ポリマーまたはグラフト化プロピレン系ポリマー）を含む。さらなる実施形態では、無水物グラフト化および／またはカルボン酸グラフト化ポリマーは、無水物グラフト化および／またはカルボン酸グラフト化オレフィン系ポリマー（たとえば、グラフト化エチレン系ポリマーまたはグラフト化プロピレン系ポリマー）である。一実施形態では、組成物は、組成物の重量を基準として０．１ｗｔ％以上、または０．２ｗｔ％以上、または０．５ｗｔ％以上、または１ｗｔ％以上の無水物グラフト化および／またはカルボン酸グラフト化ポリマー（たとえば、グラフト化エチレン系ポリマーまたはグラフト化プロピレン系ポリマー）を含む。さらなる実施形態では、無水物グラフト化および／またはカルボン酸グラフト化ポリマーは、無水物グラフト化および／またはカルボン酸グラフト化オレフィン系ポリマー（たとえば、グラフト化エチレン系ポリマーまたはグラフト化プロピレン系ポリマー）である。
【００５１】
本明細書に記載の一実施形態または実施形態の組合せにおいて、組成物は、組成物の重量を基準として、１．０ｗｔ％以下、または０．５ｗｔ％以下、または０．１ｗｔ％以下の極性ポリマーを含む。さらなる実施形態では、組成物は、極性ポリマーを含まない。
【００５２】
本明細書に記載の一実施形態または実施形態の組合せにおいて、組成物は、組成物の重量を基準として、１．０ｗｔ％以下、または０．５ｗｔ％以下、または０．１ｗｔ％以下のエチレン酢酸ビニルコポリマーを含む。さらなる実施形態では、組成物は、エチレン酢酸ビニルコポリマーを含まない。
【００５３】
本明細書に記載の一実施形態または実施形態の組合せにおいて、組成物は、組成物の重量を基準として、１．０ｗｔ％以下、または０．５ｗｔ％以下、または０．１ｗｔ％以下の含スチレンポリマーを含む。さらなる実施形態では、組成物は、含スチレンポリマー（重合スチレンを含むポリマー）を含まない。
【００５４】
本明細書に記載の一実施形態または実施形態の組合せにおいて、組成物は、組成物の重量を基準として、１．０ｗｔ％以下、または０．５ｗｔ％以下、または０．１ｗｔ％以下のプロピレン系ポリマーを含む。さらなる実施形態では、組成物は、プロピレン系ポリマーを含まない。
【００５５】
本明細書に記載の一実施形態または実施形態の組合せにおいて、組成物は、組成物の重量を基準として、１．０ｗｔ％以下、または０．５ｗｔ％以下、または０．１ｗｔ％以下のポリ塩化ビニルを含む。さらなる実施形態では、組成物は、ポリ塩化ビニルを含まない。
【００５６】
本明細書に記載の一実施形態または実施形態の組合せにおいて、組成物は、組成物の重量を基準として、１．０ｗｔ％以下、または０．５ｗｔ％以下、または０．１ｗｔ％以下のポリウレタンを含む。さらなる実施形態では、組成物は、ポリウレタンを含まない。
【００５７】
本明細書に記載の一実施形態または実施形態の組合せにおいて、組成物は、組成物の重量を基準として、１．０ｗｔ％以下、または０．５ｗｔ％以下、または０．１ｗｔ％以下のフッ素化オレフィン系ポリマー（たとえば、テトラフルオロプロピレンホモポリマー、テトラフルオロエチレンホモポリマー、またはテトラフルオロプロピレンとテトラフルオロエチレンのコポリマー）を含む。さらなる実施形態では、組成物は、フッ素化オレフィン系ポリマーを含まない。
【００５８】
本明細書に記載の一実施形態または実施形態の組合せにおいて、組成物は、次のポリマー、すなわち、エチレン酢酸ビニルコポリマー、ポリ塩化ビニル、ポリニ塩化ビニル、ポリスチレン、ポリアミド、ポリカーボネート、エチレンアクリル酸コポリマー、重合スチレンを含むポリマーの１種または複数を、組成物の重量を基準として、１．０ｗｔ％以下、または０．５ｗｔ％以下、または０．１ｗｔ％以下含む。
【００５９】
一実施形態では、組成物は、組成物の重量を基準として、１．０ｗｔ％以下、または０．５ｗｔ％以下、または０．１ｗｔ％以下のスリップ剤（たとえば、オレアミドおよびエルカミド）を含む。さらなる実施形態では、組成物は、スリップ剤を含まない。
【００６０】
本明細書に記載の一実施形態または実施形態の組合せにおいて、組成物は、組成物の重量を基準として、１．０ｗｔ％以下、または０．５ｗｔ％以下、または０．１ｗｔ％以下のブロッキング防止剤（たとえば、二酸化ケイ素）を含む。さらなる実施形態では、組成物は、ブロッキング防止剤を含まない。
【００６１】
本明細書では、１つまたは複数の実施形態の組成物から形成された少なくとも１つの構成要素を含む物品も提供される。本明細書に記載の一実施形態または実施形態の組合せにおいて、物品は、タイルである。
【００６２】
本明細書に記載の一実施形態または実施形態の組合せにおいて、タイルは、２．０ｍｍ以上、または２．５ｍｍ以上、または３．０ｍｍ以上、または３．５ｍｍ以上の総厚を有する。一実施形態では、タイルは、８．０ｍｍ以下、または７．０ｍｍ以下、または６．０ｍｍ以下、または５．０ｍｍ以下の総厚を有する。本明細書に記載の一実施形態または実施形態の組合せにおいて、タイルは、２．０ｍｍ〜５．０ｍｍの厚さを有する。注：１ｍｍ＝３９．４ミル、１ｍｍ＝１０００ミクロンである。
【００６３】
本明細書に記載の一実施形態または実施形態の組合せにおいて、タイルは、８０〜１５０ミル、または８０〜１２０ミル、または８０〜１００ミルの総厚を有する。
【００６４】
本明細書では、１つまたは複数の実施形態の組成物から形成された少なくとも１つの構成要素を含むカーペットも提供される。
【００６５】
物品は、本明細書に記載の２つ以上の実施形態の組合せを含む場合がある。
【００６６】
組成物および物品
本明細書に記載の一実施形態または実施形態の組合せにおいて、ポリマー組成物は、１種または複数の添加剤を含む。添加剤には、限定はしないが、酸化防止剤、紫外線吸収剤、静電防止剤、着色剤（たとえば、二酸化チタン、カーボンブラック、顔料）、粘度調整剤、難燃剤、臭気調節剤／臭気吸収剤、およびこれらのいずれかの組合せが含まれる。
【００６７】
本明細書に記載の一実施形態または実施形態の組合せにおいて、組成物は、１つまたは複数の特性が第１のエチレン／アルファ−オレフィン共重合体および第２のエチレン／アルファ−オレフィン共重合体と異なる熱可塑性ポリマーをさらに含む。実例となるポリマーとして、限定はしないが、プロピレン系ポリマー、エチレン系ポリマー、およびオレフィンマルチブロック共重合体が挙げられる。適切なエチレン系ポリマーとしては、限定はしないが、高密度ポリエチレン（ＨＤＰＥ）、直鎖低密度ポリエチレン（ＬＬＤＰＥ）、超低密度ポリエチレン（ＶＬＤＰＥ）、ウルトラ低密度ポリエチレン（ＵＬＤＰＥ）、均一に分岐した直鎖エチレンポリマー、および（均一に分岐した長鎖分岐エチレンポリマーである）均一に分岐した実質的に直鎖状のエチレンポリマーが挙げられる。
【００６８】
本発明の組成物を使用して、種々の物品またはその構成要素部品もしくは部分を調製することができる。従来のいくつかの工程および装置のいずれか１つによって、発明組成物を完成製造品に変換することができる。実例となる工程としては、限定はしないが、接着剤、射出成形、押出し、カレンダー加工、圧縮成形、および他の典型的な熱硬化性材料生成工程が挙げられる。物品には、限定はしないが、シート、発泡体、成形品、および押出し部品が含まれる。追加の物品として、床仕上材料（たとえば、タイルおよびカーペット）、屋根材料、自動車部品、目詰め、ベルト、ホース、建物側面、ワイヤーおよびケーブルジャケット材、ガスケット、タイヤおよびタイヤ構成要素、コンピューター部品、建材、天幕、旗幟、標識、テント、ターポリン、ならびに（たとえば、水たまり、池、またはごみ埋立地用の）ライナー、本綴じ、ならびに運搬具（たとえば、スポーツバッグおよびバックパック）、ならびに履物構成要素が挙げられる。
【００６９】
定義
そうでないと明記しない限り、試験方法はすべて、本開示の出願日現在で現行のものである。
【００７０】
本明細書で使用する用語「組成物」は、組成物を構成する材料または材料の混合物、ならびに組成物の材料から生成される反応生成物および分解生成物を含む。通常、反応生成物および／または分解生成物は、微量で存在する。
【００７１】
本明細書で使用する用語「ポリマー」とは、同じ種類であろうと異なる種類であろうと、モノマーを重合させることにより調製された高分子化合物を指す。したがって、ポリマーという総称は、（微量の不純物がポリマー構造に組み込まれていてもよいという理解で、１種類のモノマーだけから調製されたポリマーを指すのに用いられる）ホモポリマーという用語、および以下で定義する共重合体という用語を包含する。微量の不純物、たとえば、触媒残渣は、ポリマーに組み込まれている、かつ／またはポリマー内に混ざっている場合がある。
【００７２】
本明細書で使用する用語「共重合体」とは、少なくとも２種の異なる種類のモノマーを重合させることにより調製されたポリマーを指す。したがって、共重合体という総称は、（２種の異なる種類のモノマーから調製されたポリマーを指すのに用いられる）コポリマー、および２種を超える異なる種類のモノマーから調製されたポリマーを含む。
【００７３】
本明細書で使用する用語「オレフィン系ポリマー」とは、ポリマーの重量を基準として５０ｗｔ％または大多数の量のオレフィンモノマー、たとえば、エチレンまたはプロピレンを重合した形で含み、場合により、１種または複数のコモノマーを含んでいてもよい、ポリマーを指す。
【００７４】
本明細書で使用する用語「プロピレン系ポリマー」とは、（ポリマーの重量を基準として）大多数の量のプロピレンモノマーを重合した形で含み、場合により、１種または複数のコモノマーを含んでいてもよい、ポリマーを指す。
【００７５】
本明細書で使用する用語「エチレン系ポリマー」とは、（ポリマーの重量を基準として）大多数の量のエチレンモノマーを重合した形で含み、場合により、１種または複数のコモノマーを含んでいてもよい、ポリマーを指す。
【００７６】
本明細書で使用する用語「エチレン系共重合体」とは、（共重合体の重量を基準として）５０ｗｔ％または大多数の量のエチレンモノマーと、少なくとも１種のコモノマーとを、重合した形で含む共重合体を指す。
【００７７】
本明細書で使用する用語「エチレン系コポリマー」とは、（コポリマーの重量を基準として）５０ｗｔ％または大多数の量のエチレンモノマーと、コモノマーとを、２種類だけのモノマーとして、重合した形で含むコポリマーを指す。
【００７８】
本明細書で使用する用語「エチレン／α−オレフィン共重合体」とは、（共重合体の重量を基準として）５０ｗｔ％または大多数の量のエチレンモノマーと、少なくとも１種のα−オレフィンとを、重合した形で含む共重合体を指す。
【００７９】
本明細書で使用する用語「エチレン／α−オレフィンコポリマー」とは、（コポリマーの重量を基準として）５０ｗｔ％または大多数の量のエチレンモノマーと、α−オレフィンとを、２種類だけのモノマーとして、重合した形で含むコポリマーを指す。
【００８０】
用語「含む（comprising）」、「含む（including）」、「有する」、およびこれらの派生語は、追加のいずれかの成分、ステップ、または手順を、それらが詳細に開示されているかいないかに関わらず、除外するものではない。不確かさを回避するために、用語「含む（comprising）」を使用してクレームされる組成物はすべて、そうでないと明記しない限り、高分子であるか他のものであるかに関わらず、追加のいずれかの添加剤、助剤、または化合物を含みうる。対照的に、用語「から本質的になる」は、続く任意の列挙の範囲から、実施可能性に不可欠でないものを除き、他のいかなる成分、ステップ、または手順も除外する。用語「からなる」は、詳細に図示または列記しない、いかなる成分、ステップ、または手順も除外する。
【００８１】
本開示の詳細な実施形態には、限定はしないが、以下のものが含まれる。
１．次の成分：
Ａ）メルトインデックスＩ２Ａを有する第１のエチレン／アルファ−オレフィン共重合体、
Ｂ）メルトインデックスＩ２Ｂを有する第２のエチレン／アルファ−オレフィン共重合体を含み、
メルトインデックス（Ｉ２）の差：（Ｉ２Ａ−Ｉ２Ｂ）は、４００以上であり、
Ｉ２Ｂは、１００ｇ／１０分以下であり、さらに
Ｃ）組成物の重量を基準として５０ｗｔ％以上の量で存在する、充填剤、
Ｄ）粘着付与剤
を含む組成物であって、充填剤（成分Ｃ）を除いた組成物の１６５℃での溶融体粘度が３０，０００ｃＰ以下である、組成物。
【００８２】
２．成分Ｅとして、ワックスをさらに含む、実施形態１の組成物。
【００８３】
３．油をさらに含む、実施形態１または実施形態２の組成物。
【００８４】
４．成分Ｅを含み、成分Ｅに対する油の重量比が０．５〜１．５である、実施形態３の組成物。
【００８５】
５．第１のエチレン／アルファ−オレフィン共重合体が、４００以上のメルトインデックスＩ２Ａ、および０．８９５ｇ／ｃｃ以下の密度を有する、前述の実施形態のいずれか１つの組成物。
【００８６】
６．成分Ａの成分Ｂに対する密度比が０．８０〜１．２０である、前述の実施形態のいずれか１つの組成物。
【００８７】
７．成分Ａのメルトインデックス（Ｉ２）の成分Ｂのメルトインデックス（Ｉ２）に対する比が、１０〜５０である、前述の実施形態のいずれか１つの組成物。
【００８８】
８．充填剤（成分Ｃ）を除いた組成物の１６５℃での溶融体粘度が、５，０００ｃＰ〜３０，０００ｃＰである、前述の実施形態のいずれか１つの組成物。
【００８９】
９．「成分ＡとＢの合計」の「成分Ｄ」に対する重量比が、１．０〜２．０である、前述の実施形態のいずれか１つの組成物。
【００９０】
１０．「成分ＡとＢの合計」の「成分Ｃ」に対する重量比が、０．１０〜０．５０である、前述の実施形態のいずれか１つの組成物。
【００９１】
１１．成分Ｅを含み、「成分ＡとＢの合計」の「成分Ｅ」に対する重量比が３．０〜５．５である、前述の実施形態のいずれか１つの組成物。
【００９２】
１２．「成分ＡとＢの合計」の量が、組成物の重量を基準として５．０〜１０ｗｔ％である、前述の実施形態のいずれか１つの組成物。
【００９３】
１３．成分Ｅを含み、成分Ｅの量が、組成物の重量を基準として１．０〜５．０ｗｔ％である、前述の実施形態のいずれか１つの組成物。
【００９４】
１４．第１のエチレン／アルファ−オレフィン共重合体が、エチレン／アルファ−オレフィンコポリマーであり、第２のエチレン／アルファ−オレフィン共重合体が、エチレン／アルファ−オレフィンコポリマーである、前述の実施形態のいずれか１つの組成物。
【００９５】
１５．第１のエチレン／アルファ−オレフィン共重合体のアルファ−オレフィンが、Ｃ４〜Ｃ１０アルファ−オレフィン、さらには、Ｃ６〜Ｃ８アルファ−オレフィンである、前述の実施形態のいずれか１つの組成物。
【００９６】
１６．第２のエチレン／アルファ−オレフィン共重合体のアルファ−オレフィンが、Ｃ４〜Ｃ１０アルファ−オレフィン、さらには、Ｃ６〜Ｃ８アルファ−オレフィンである、前述の実施形態のいずれか１つの組成物。
【００９７】
１７．組成物の重量を基準として１．０ｗｔ％以下の極性ポリマーを含む、前述の実施形態のいずれか１つの組成物。
【００９８】
１８．組成物の重量を基準として１．０ｗｔ％以下のエチレン酢酸ビニルを含む、前述の実施形態のいずれか１つの組成物。
【００９９】
１９．組成物の重量を基準として１．０ｗｔ％以下の含スチレンポリマーを含む、前述の実施形態のいずれか１つの組成物。
【０１００】
２０．組成物の重量を基準として１．０ｗｔ％以下のプロピレン系ポリマーを含む、前述の実施形態のいずれか１つの組成物。
【０１０１】
２１．成分Ａと成分Ｂの密度差の絶対値が０．３００以下である、前述の実施形態のいずれか１つの組成物。
【０１０２】
２２．１５％以上、または２０％以上、または２５％以上、または３０％以上、または４０％以上、または５０％以上、または６０％以上、または７５％以上の破断点引張伸びを有する、前述の実施形態のいずれか１つの組成物。
【０１０３】
２３．１５％超〜７５％の破断点引張伸びを有する、前述の実施形態のいずれか１つの組成物。
【０１０４】
２４．４００ＭＰａ未満、または１００ＭＰａ超〜４００ＭＰａ未満、または１５０ＭＰａ超〜４００ＭＰａ未満、または１７０ＭＰａ超〜４００ＭＰａ未満、または１７０ＭＰａ超〜３５０ＭＰａ以下の引張弾性率を有する、前述の実施形態のいずれか１つの組成物。
【０１０５】
２５．２ＭＰａ以上〜５ＭＰａ、または２ＭＰａ以上〜４．５ＭＰａ、または２ＭＰａ以上〜４．０ＭＰａ、または２ＭＰａ以上〜３．６ＭＰａの引張強さを有する、前述の実施形態のいずれか１つの組成物。
【０１０６】
２６．前述の実施形態のいずれか１つの組成物から形成された少なくとも１つの構成要素を含む物品。
【０１０７】
２７．タイルである、実施形態２６の物品。
【０１０８】
２８．実施形態２７のタイルを含む建物構造。
【０１０９】
２９．実施形態２７のタイルを含む床構造。
【０１１０】
３０．実施形態１〜２５のいずれか１つの組成物から形成された少なくとも１つの構成要素を含むカーペット。
【０１１１】
試験方法
密度
密度は、ＡＳＴＭ  Ｄ−７９２に従って測定した。
【０１１２】
メルトインデックス（Ｉ２）およびメルトフローレート（ＭＦＲ）
エチレン系ポリマーについてのメルトインデックス（２．１６ｋｇ、１９０℃）は、ＡＳＴＭ  Ｄ−１２３８に従って測定した。
【０１１３】
プロピレン系ポリマーについてのＭＦＲ（２．１６ｋｇ、２３０℃）は、ＡＳＴＭ  Ｄ−１２３８に従って測定した。
【０１１４】
ＧＰＣ分子量および分子量分布
分子量は、３つの混合多孔度カラム（Ｐｏｌｙｍｅｒ  Ｌａｂｏｒａｔｏｒｉｅｓ１０３、１０４、１０５、および１０６）を備えたＷａｔｅｒｓ  １５０℃高温クロマトグラフィーユニットにおいて、１４０℃のシステム温度で操作する、ゲル浸透クロマトグラフィー（ＧＰＣ）を使用して求める。溶媒を１，２，４−トリクロロベンゼンとし、これから、注入用に、０．３重量パーセントのサンプル溶液を調製する。流量は、１．０ｍＬ／分とし、注入サイズは、１００マイクロリットルとする。
【０１１５】
分子量決定は、狭い分子量分布である（Ｐｏｌｙｍｅｒ  Ｌａｂｏｒａｔｏｒｉｅｓからの）ポリスチレン標準物質を、その溶出体積と併せて使用することにより推測される。同等のポリエチレン分子量が、（T.Williams & I.M.Ward, The Construction of a Polyethylene Calibration Curve for Gel Permeation Chromatography Using Polystyrene Fractions, 6 J.Polymer Sci.Pt.B: Polymer Letter 621, 621-624 (1968)に記載されているとおりの）ポリエチレンおよびポリスチレンについての適切なＭａｒｋ−Ｈｏｕｗｉｎｋ係数を使用して、次式：
Ｍポリエチレン＝ａ×（Ｍポリスチレン）ｂを導くことにより求められる。この式において、ａ＝０．４３１６であり、ｂ＝１．０である。
【０１１６】
ポリマーの数平均分子量Ｍｎは、各分子量範囲にある分子の数の、分子量に対するプロットの第１モーメントとして表される。実際には、これは、すべての分子の総分子量を分子の数で割ったものであり、通常の物体では、次式：
【０１１７】
【数１】
2021530579.tif 000002
［式中、
ｎｉ＝分子量Ｍｉ有する分子の数、
ｗｉ＝分子量Ｍｉを有する材料の重量分率、
Σｎｉ＝分子の総数
である］
に従って算出される。
【０１１８】
重量平均分子量Ｍｗは、次式：Ｍｗ＝Σｗｉ×Ｍｉ［式中、ｗｉおよびＭｉは、ＧＰＣカラムから溶出するｉ番目の画分の、それぞれ重量分率および分子量である］に従って、通常の方法で算出される。これら２つの平均、すなわち分子量分布の比（ＭＷＤまたはＭｗ／Ｍｎ）によって、分子量分布の幅が規定される。
【０１１９】
示差走査熱量測定（ＤＳＣ）（成分Ａおよび成分Ｂ）
示差走査熱量測定（ＤＳＣ）を使用して、ポリマー（たとえば、エチレン系（ＰＥ）ポリマーおよびプロピレン系（ＰＰ）ポリマー）の融解および結晶化挙動を測定する。まず、サンプルを約１７５℃でメルトプレス（約１０秒間２５０００ｌｂ）して薄膜とし、次いで室温に冷却する。約「５ｍｇ〜８ｍｇ」のポリマー皮膜サンプルをダイパンチでカットし、秤量し、ＤＳＣパンに収める。パンの上で蓋の端を曲げて、密閉された雰囲気を確保する。サンプルパンを、窒素ガスでパージした較正済みＤＳＣセルに入れ、次いで、およそ１０℃／分の速度で、ＰＥについては１８０℃の温度に加熱する（ＰＰについては２３０℃）。サンプルを３分間この温度に保つ。次いで、サンプルを、１０℃／分の速度で−４０℃に冷却して、結晶化の痕跡を記録し、その温度で３分間等温に保つ。次に、サンプルを、１０℃／分の速度で、完全に融解するまで加熱し直す。別段明記しない限り、ピーク融点（Ｔｍ）は、第２の加熱曲線から求めており、吸熱における最も高いピーク（強度）の温度に相当する。結晶化温度（Ｔｃ）は、冷却曲線（ピークＴｃ）から求めている。Ｔｇは、第２の加熱曲線から測定し、変曲移行部の中点で求めている。
【０１２０】
実験
材料
この部において使用した材料を以下で表１に示す。ポリマー特性を表２に示す。
【０１２１】
【表１】
2021530579.tif 000003
【０１２２】
【表２】
2021530579.tif 000004
【０１２３】
配合
配合（充填剤使用）：
すべてのサンプル配合物（組成物）への充填剤の配合を、回転させたＨａａｋｅ  Ｒｈｅｏｍｉｘ  ３０００において１８０℃で行った。充填剤を除く原料を順次加え、１８０℃にて２０ｒｐｍで均等に混合されるまで（約５分）混合した。次いで、充填剤を５分かけて加えた。充填剤を最後に加えた後、材料を３５ｒｐｍで３５分間混合した。
【０１２４】
配合（充填剤不使用）：
すべてのＨＭＡサンプル配合物（組成物）の配合を、キャビティ温度が「１８０℃」に保たれたＨａａｋｅ  Ｒｈｅｏｍｉｘ６００反応器アセンブリにおいて行った。酸化防止剤および油以外の原料を最初に乾式混合し、次いで、混合速度を３０ｒｐｍとしたＲｈｅｏｍｉｘ６００キャビティに加えた。乾燥ミックス成分が融解した後、キャビティに、同じ混合速度で酸化防止剤を加え、この添加に続いて油を加えた。原料を加え終えた後、ラムを締め、次いで、混合速度を５０ｒｐｍに上げ、最初にＲｈｅｏｍｉｘ配合キャビティに乾燥ミックスを加えた時間から３６分の合計配合時間にかけて混合を継続した。
【０１２５】
圧縮成形：
ブレンドされた組成物をミキサーから取り出し、圧縮成形して、物性試験用のプラークとした。プラークの寸法は、６インチ×２．５インチ×厚さ０．０８インチであった。ブレンドされた組成物を、１９０℃、５，０００ｌｂで１分間予め融解させ、次いで３０，０００ｌｂで５分間プレスし、次いで、１７℃の冷却板に挟んで１分間冷却した。
【０１２６】
試験方法
ブルックフィールド粘度
ｔｈｅｒｍｏｓｅｌを備えたＢｒｏｏｋｆｉｅｌｄデジタル粘度計Ｍｏｄｅｌ  ＬＶＤＶ−１  Ｐｒｉｍｅを、ＡＳＴＭ  Ｄ１９８６ホットメルト接着剤およびコーティング材料の見かけの粘度についての標準試験（Standard Test for Apparent Viscosity of Hot Melt Adhesives and Coating Materials）に従って使用した。充填剤を含有する組成物は、スピンドルＳＣ４−２７を用いて測定した。充填剤なしの組成物は、スピンドルＳＣ４−３１を用いて測定した。
【０１２７】
微小引張（機械的性質）
ＡＳＴＭダイＤ１７０８を備えたＮＡＥＦ  Ｐｕｎｃｈ  Ｐｒｅｓｓを使用してカットした圧縮成形プラークについて、「１００Ｎロードセル」を備えたＩＮＳＴＲＯＮ  ５５６５において微小引張データを収集した。各試験片に、破損（０．２５Ｎ未満の負荷として定められた破れ）まで０．１００ｉｎ／分のひずみ速度を適用した。サンプル毎に、最低でも３つの試験片、最高で５つの試験片を集めた。
【０１２８】
サンプルおよび結果
結果を以下で表３〜６に示す。
【０１２９】
【表３】
2021530579.tif 000005
【０１３０】
【表４】
2021530579.tif 000006
【０１３１】
【表５】
2021530579.tif 000007
【０１３２】
【表６】
2021530579.tif 000008
【０１３３】
発明組成物は、カーペット裏地に優れた特性を有することがわかった。モジュール方式のカーペット裏地についての、充填剤入り裏地配合物の重要な性能要件は、低いプレブレンド粘度（１６５℃で３０，０００ｃＰ未満）、高い破断点伸び（１５％超）、および４００ＭＰａより低い引張弾性率である。表５に、充填剤入り接着剤配合物の特性を示している。実施例１〜６は、カーペット産業における材料の加工に有益である１６５℃で３０，０００ｃＰ未満のプレブレンド粘度を有する。高ＭＩポリオレフィンエラストマーからの比較例Ａ〜Ｃのプレブレンド粘度は、５，０００ｃＰより低く、充填剤入り試験片についての「破断点引張伸び」は、１３〜１６％の間である。比較例Ｄは、「３０ＭＩ」ポリオレフィンエラストマーを用いて製造され、非常に高いプレブレンド粘度（４６，０００ｃＰ）を有するが、「破断点引張伸び」は良好である（＞１００％）。この比較例の引張特性は、この用途の要求を超えているが、粘度は、実用に供するには高すぎる。実施例１のプレブレンド粘度は、プレブレンド粘度の上限に近く、充填剤入り配合物では、（１００％を超える）非常に高い破断点伸びを有する材料に相当する。実施例２および３は、所望の範囲のプレブレンド粘度（それぞれ、１２，０４４ｃＰおよび５，６００ｃＰ）を有する。加えて、実施例２および３は、優れた引張特性を有する。実施例２および３についての「破断点引張伸び」値は、適用最小性能を十分に上回る３０〜６０％である。
【０１３４】
本発明のプレブレンド組成物についての「破断点引張伸び」の傾向には、意外な結果が出た。プレブレンド粘度と破断点引張伸びとには、一定の関係が予想された。配合が一定に保たれ、唯一の変動要素がポリマーＭＩ（メルトインデックス）であるとき、特性は、定まった関係に従うはずである。しかし、発明プレブレンドは、図１に示されるとおり、プレブレンド粘度と「破断点引張伸び」の予想された関係から逸脱する。図１において認められるとおり、８０ｗｔ％ＣａＣＯ３において、発明組成物は、比較プレブレンドの予想された特性から逸脱する。
【図１】
2021530579.tif 000009
【国際調査報告】
2021530579.tif 000010
2021530579.tif 000011